СПОСОБЫ СЕЛЕКТИВНОГО КАТАЛИТИЧЕСКОГО ВОССТАНОВЛЕНИЯ С ИСПОЛЬЗОВАНИЕМ ЛЕГИРОВАННЫХ ОКСИДОВ ЦЕРИЯ(IV)

1. Способ, включающий селективное восстановление газообразной смеси, включающей оксиды азота, в присутствии восстановителя и катализатора, который содержит, по меньшей мере, 80 мас.% оксида церия(IV) и от 0,1 до 20 мас.% оксида ниобия(V) или оксида тантала(V), легирующего оксид церия(IV), причем катализатор прокаливают при температуре в пределах интервала от 600°C до 1000°C.
2. Способ по п. 1, в котором катализатор включает 1 до 15 мас.% оксида ниобия(V) или оксида тантала(V).
3. Способ по п. 1 или 2, в котором катализатор содержит, по меньшей мере, 91 мас.% оксида церия(IV) и от 0,1 до 9 мас.% оксида ниобия(V) или оксида тантала(V), легирующего оксид церия(IV).
4. Способ по пп. 1, 2 или 3, в котором катализатор содержит, по меньшей мере, 95 мас.% оксида церия(IV).
2
5. Способ по пп. 1, 2, 3 или 4, в котором оксид церия(IV) имеет удельную площадь поверхности, составляющую более чем 100 м/г.
6. Способ по любому предшествующему пункту, в котором катализатор включает от 1 до 5 мас.% оксида ниобия(V) или оксида тантала(V).
7. Способ по любому предшествующему пункту, в котором параметр кристаллической решетки у катализатора составляет, по меньшей мере, на 0,02% меньше чем у нелегированного оксида церия(IV).
8. Способ по любому предшествующему пункту, в котором катализатор имеет на своей поверхности при измерении методом рентгеновской фотоэлектронной спектроскопии молярное отношение ниобия или тантала к церию, которое увеличивается, по меньшей мере, в два раза посредством прокаливания.
9. Способ по любому предшествующему пункту, в котором катализатор имеет на своей поверхности при измерении методом рентгеновской фотоэлектронной спектроскопии молярное отношение ниобия или тантала к церию, составляющее более чем 0,2.
10. Способ по любому предшествующему пункту, в котором катализатор имеет коэффициент распределения Q, составляющий более чем 1,5, причем Q определяется следующей формулой:
поверхность
поверхность
объем
объем
Q=(E/Ce)/(E/Ce),
поверхность
поверхность
объем
объем
в которой E/Ce представляет собой молярное отношение ниобия или тантала к церию, измеренное на поверхности катализатора методом рентгеновской фотоэлектронной спектроскопии, и E/Ce представляет собой молярное отношение ниобия или тантала к церию в объемном образце катализатора.
11. Способ по п. 10, в котором Q имеет значение от 2 до 10.
12. Способ по любому предшествующему пункту, в котором катализатор изготавливается пропитыванием оксида церия(IV) растворимой солью ниобия или тантала и последующим прокаливанием.
13. Способ по любому из пп. 1-11, в котором катализатор изготавливается соосаждением смеси, включающей гидроксид церия и гидроксид ниобия или тантала, из водного раствора растворимых солей церия и ниобия или тантала, промыванием образующегося в результате осадка и прокаливанием.
14. Компактная система очистки отработавших газов для дизельного транспортного средства, включающая: улавливающий твердые частицы фильтр для дизельного двигателя, имеющий впуски и выпуски, и двухфункциональный катализатор, образующий покрытие на впусках и/или выпусках, где катализатор содержит, по меньшей мере, 80 мас.% оксида церия(IV) и от 0,1 до 20 мас.% оксида ниобия(V) или оксида тантала(V), легирующего оксид церия(IV), и где катализатор прокаливают при температуре в пределах интервала от 600°C до 1000°C.
15. Катализатор, изготовленный пропитыванием оксида церия(IV) водным раствором, включающим растворимый в воде соль ниобия или тантала, и прокаливанием пропитанного оксида церия(IV) при температуре в интервале от 600°C до 1000°C; причем катализатор включает, по меньшей мере, 80 мас.% оксида церия(IV) и от 0,1 до 20 мас.% оксида ниобия(V) или оксида тантала(V), легирующего оксид церия(IV).